(57)【特許請求の範囲】
【請求項１】
コンクリートの上面に床材層が設けられたコンクリート製床部の構築方法であって、
コンクリートを打設して床部を形成するコンクリート打設工程と、
前記コンクリートの上面上に浮き出すブリージング水を攪拌するとともに、前記ブリージング水と共に前記上面上に生じたレイタンスを前記上面へ押さえる第１直押さえ工程と、
前記第１直押さえ工程が施された前記上面が硬化する前に、前記上面を目荒らし鏝で押さえながら目荒らしする第２直押さえ工程と、
前記目荒らし鏝で目荒らしされた前記上面に対して、床材を塗工する床材塗工工程と、を有することを特徴とするコンクリートの上面に床材層が設けられたコンクリート製床部の構築方法。
【請求項２】
請求項１に記載のコンクリートの上面に床材層が設けられたコンクリート製床部の構築方法であって、
前記第２直押さえ工程と前記床材塗工工程との間に、
前記上面の凸部を研磨する研磨工程を有することを特徴とするコンクリートの上面に床材層が設けられたコンクリート製床部の構築方法。
【請求項３】
請求項２に記載のコンクリートの上面に床材層が設けられたコンクリート製床部の構築方法であって、
前記第２直押さえ工程と前記研磨工程との間に、
前記コンクリートの含水率を下げる乾燥養生工程を有することを特徴とするコンクリートの上面に床材層が設けられたコンクリート製床部の構築方法。
【請求項４】
請求項１乃至３の何れかに記載のコンクリートの上面に床材層が設けられたコンクリート製床部の構築方法であって、
前記目荒らし鏝は、前記上面に当接して押さえる押さえ板がプラスチック製のプラスチック鏝であることを特徴とするコンクリートの上面に床材層が設けられたコンクリート製床部の構築方法。
【発明の詳細な説明】
【技術分野】
【０００１】
本発明は、コンクリートの上面に床材層が設けられたコンクリート製床部の構築方法に関する。
【背景技術】
【０００２】
従来、工場や倉庫等のコンクリート製床部１の上面１ｃａには、当該上面１ｃａの保護目的やスリップ防止目的で、床材層の一例として塗床材層１０Ｌが設けられている（図１Ｆ）。
【先行技術文献】
【特許文献】
【０００３】
【特許文献１】特開２００１−２６２７８９号公報
【発明の概要】
【発明が解決しようとする課題】
【０００４】
かかる塗床材層１０Ｌを有した床部１は、一般に次のようにして構築される。  
先ず、図１Ａの概略側面図に示すように床部１を形成すべき場所にコンクリートを打設する（コンクリート打設工程）。  
そして、打設されたコンクリート１ｃの上面１ｃａを、図１Ｂに示すように床定規２０で均す（定規均し工程）。  
次に、図１Ｃに示すように、同上面１ｃａに対して土間プロペラ３０により直押さえをする（第１直押さえ工程）。すなわち、コンクリート１ｃの上面１ｃａ上に浮き出すブリージング水を攪拌するとともに、ブリージング水と共に同上面１ｃａ上に生じたレイタンスという泥分を上面１ｃａへ押さえ、これにより上面１ｃａを強固にする。  
そうしたら、図１Ｄに示すように金鏝４０で直押さえをし（金鏝直押さえ工程）、これにより上面１ｃａを平滑に仕上げる。  
そして、約１ヶ月の乾燥養生工程を経て、コンクリート１ｃの上面１ｃａの硬化後に、図１Ｅに示すように同上面１ｃａに流動状態の塗床材を塗工し、以上をもって、図１Ｆに示すような上面１ｃａに塗床材層１０Ｌが設けられたコンクリート製床部１が構築される。
【０００５】
ここで、上述のように金鏝４０で直押さえをしてコンクリート１ｃの上面１ｃａを仕上げると、同上面１ｃａが平滑になり過ぎてしまい、塗床材層１０Ｌとコンクリート１ｃの上面１ｃａとの接着強度が低くなって、塗床材層１０Ｌが剥離し易くなってしまう。  
そのため、接着性向上目的で、塗床材の塗工前にコンクリート１ｃの上面１ｃａの目荒らし処理を行うことが推奨されている。
【０００６】
但し、この塗工前の時点というのは、乾燥養生工程の後であり、この時点のコンクリート１ｃの上面１ｃａは硬化している。そのため、目荒らし処理としては、高硬度の上面１ｃａを目荒らし可能なショットブラスト処理が行われる。  
ここで、このショットブラスト処理というのは、目荒らし対象の上面１ｃａに多数の小鋼球を打ち付けることにより同上面１ｃａを目荒らしするものである。そのため、専用の大掛かりな装置を用いざるを得ず、コスト高となる。また、小鋼球を打ち付けることから、その作業エリアは立ち入り禁止になって他の作業を履行不能になる等工程制約を生じ、工期の長期化を招く。
【０００７】
本発明は、上記のような従来の問題に鑑みなされたものであって、その目的は、床材層とコンクリートの上面とが高い接着強度で接着されたコンクリート製床部を、安価且つ短工期で構築可能にすることにある。
【課題を解決するための手段】
【０００８】
かかる目的を達成するために請求項１に示す発明は、
コンクリートの上面に床材層が設けられたコンクリート製床部の構築方法であって、
コンクリートを打設して床部を形成するコンクリート打設工程と、
前記コンクリートの上面上に浮き出すブリージング水を攪拌するとともに、前記ブリージング水と共に前記上面上に生じたレイタンスを前記上面へ押さえる第１直押さえ工程と、
前記第１直押さえ工程が施された前記上面が硬化する前に、前記上面を目荒らし鏝で押さえながら目荒らしする第２直押さえ工程と、
前記目荒らし鏝で目荒らしされた前記上面に対して、床材を塗工する床材塗工工程と、を有することを特徴とする。
【０００９】
上記請求項１に示す発明によれば、コンクリートの上面の硬化前に目荒らし鏝で同上面を目荒らしする。よって、ショットブラスト等の大掛かりな装置を用いずに、床材を塗工するための下地面をコンクリートの上面に形成することができて、その結果、床材層とコンクリートの上面とが高い接着強度で接着されたコンクリート製床部を、安価且つ短工期で構築可能となる。
【００１０】
請求項２に示す発明は、請求項１に記載のコンクリートの上面に床材層が設けられたコンクリート製床部の構築方法であって、
前記第２直押さえ工程と前記床材塗工工程との間に、
前記上面の凸部を研磨する研磨工程を有することを特徴とする。
【００１１】
上記請求項２に示す発明によれば、上記研磨によって上面の凸部の脆弱部や同凸部に強固に付着した埃等の異物を除去することができる。よって、これら脆弱部や異物起因で生じうる床材とコンクリートの上面との間の接着界面近傍部分の強度低下を有効に抑制可能となり、その結果、床材層の接着性を高めることができる。
【００１２】
請求項３に示す発明は、請求項２に記載のコンクリートの上面に床材層が設けられたコンクリート製床部の構築方法であって、
前記第２直押さえ工程と前記研磨工程との間に、
前記コンクリートの含水率を下げる乾燥養生工程を有することを特徴とする。
【００１３】
上記請求項３に示す発明によれば、上記乾燥養生工程を経た後、つまりコンクリートの硬化後に、上面の凸部の研磨を行うので、当該研磨を円滑且つ正確に行うことができる。  
また、乾燥養生工程の前に第２直押さえ工程が位置しているので、この第２直押さえ工程においてなされる鏝押さえによる目荒らしを、コンクリートの上面の硬化前に確実に行うことができて、その結果、目荒らしを容易に行うことができる。
【００１４】
請求項４に示す発明は、請求項１乃至３の何れかに記載のコンクリートの上面に床材層が設けられたコンクリート製床部の構築方法であって、
前記目荒らし鏝は、前記上面に当接して押さえる押さえ板がプラスチック製のプラスチック鏝であることを特徴とする。
【００１５】
上記請求項４に示す発明によれば、押さえ板がプラスチック製のプラスチック鏝である。ここで、コンクリートの上面を押さえ板で押さえる際のコンクリートの押さえ板への付着性にあっては、金鏝に係る金属製押さえ板よりもプラスチック製の押さえ板の方が高い。よって、このプラスチック鏝によって鏝押さえをするだけで、コンクリートの上面を容易に目荒らしすることができて、目荒らしの作業負荷の軽減を図れる。
【発明の効果】
【００１６】
本発明によれば、床材層とコンクリートの上面とが高い接着強度で接着されたコンクリート製床部を、安価且つ短工期で構築可能になる。
【図面の簡単な説明】
【００１７】
【図１】図１Ａ乃至図１Ｅは、比較例（比較例１、比較例２）の構築方法を説明するための概略側面図である。
【図２】本実施形態に係るコンクリート１ｃの上面１ｃａに塗床材層１０Ｌが設けられたコンクリート製床部１の概略縦断面図である。
【図３】図３Ａ乃至図３Ｅは、本実施形態に係るコンクリート１ｃの上面１ｃａに塗床材層１０Ｌが設けられたコンクリート製床部１の構築手順の説明図である。
【図４】図４Ａ及び図４Ｂは、建研式接着試験方法の説明図である。
【図５】図５Ａ及び図５Ｂは、引き倒し試験方法の説明図である。
【図６】表１は建研式接着試験結果であり、表２は引き倒し試験結果である。
【発明を実施するための形態】
【００１８】
＝＝＝本実施形態＝＝＝
図２は、本実施形態に係るコンクリート製床部１の概略縦断面図である。  
このコンクリート製床部１のコンクリート１ｃの上面１ｃａには、上面１ｃａの保護目的やスリップ防止目的で、厚膜型の塗床材層１０Ｌ（床材層に相当）が設けられている。塗床材層１０Ｌは、塗床材（床材に相当）が、その流動下で塗工されることにより形成される。塗床材としては、合成樹脂系の樹脂モルタルが一般的である。例えば、エポキシ樹脂系としてはケミクリートＥ（商品名：株式会社エービーシー商会製）が挙げられ、ウレタン樹脂系としてはタフクリートＦＬ（商品名：株式会社エービーシー商会製）やコンダクトハード（商品名：株式会社エービーシー商会製）等が挙げられる。但し、何等上述に限るものではなく、つまり、モルタルの範疇に含まれて、コンクリート１ｃの上面１ｃａに塗工可能な材料であれば適用可能であり、例えば、防水モルタルや、モルタル含有のペンキ等でも良い。
【００１９】
図３Ａ乃至図３Ｅは、かかるコンクリート１ｃの上面１ｃａに塗床材層１０Ｌが設けられたコンクリート製床部１の構築手順の説明図である。なお、何れの図も側面視で示している。
【００２０】
先ず、施工現場において、形成すべき床部１の外形形状に対応させて不図示の型枠を組む。そして、型枠で囲まれた空間に適宜鉄筋等を配置した後、同空間にコンクリートを打設する（コンクリート打設工程、図３Ａ）。
【００２１】
次に、図３Ｂに示すように、打設したコンクリート１ｃの上面１ｃａを、床定規２０などによって平坦に均す（定規均し工程）。これにより、上面１ｃａのレベル精度が確保される。
【００２２】
次に、図３Ｃに示すように、土間プロペラ３０（機械鏝あるいはトロウェルとも言う）を用いてコンクリート１ｃの上面１ｃａを直押さえする（第１直押さえ工程）。詳しくは、土間プロペラ３０は、下部に水平回転する三枚の金鏝３２，３２…をプロペラ状に有する。そして、これら金鏝３２，３２…を水平回転させながら、これら金鏝３２，３２…の下面の各押さえ面３２ａでコンクリート１ｃの上面１ｃａを押さえる。これにより、コンクリート１ｃの上面１ｃａ上に浮き出すブリージング水を攪拌するとともに、同ブリージング水と共に上面１ｃａ上に生じたレイタンスを、コンクリート１ｃの上面１ｃａへ押さえて上面１ｃａを強固にする。
【００２３】
そうしたら、図３Ｄに示すように、この土間プロペラ３０による直押さえに連続させて、第２直押さえ工程を行う。この第２直押さえ工程では、上面１ｃａを目荒らし鏝４５で押さえながら目荒らしする（第２直押さえ工程）。すなわち、この時点では、未だコンクリート１ｃは硬化前であって柔らかいため、目荒らし鏝４５で直押さえすることにより、当該上面１ｃａは容易に目荒らしされる。そして、この目荒らしされた上面１ｃａが、この後に塗工される塗床材の下地面となるので、塗床材とコンクリート１ｃの上面１ｃａとを高い接着強度で接着することができる。
【００２４】
ここで、望ましくは、目荒らし鏝４５として、プラスチック鏝や木鏝を使用すると良く、そうすれば、上面１ｃａの目荒らしを容易に行うことができる。この理由は、金属製の金鏝と比べて、プラスチック製のプラスチック鏝や木製の木鏝の方が、押さえ板４６（鏝板）の押さえ面４６ａのコンクリート１ｃとの付着性が高く、押さえ面４６ａに上面１ｃａのコンクリート１ｃが部分的に持って行かれ易いためである。ちなみに、プラスチック鏝や木鏝の押さえ面４６ａは、その素材たるプラスチックや木材が露出状態になっていて、つまり別の被覆部材で覆われていない未被覆状態となっているのは言うまでもない。
【００２５】
次に、コンクリート１ｃの含水率を低下すべく乾燥養生する（乾燥養生工程）。これにより、コンクリート１ｃの上面１ｃａは硬化される。この乾燥養生期間は、約１ヶ月である。
【００２６】
そうしたら、コンクリート１ｃの上面１ｃａに塗床材を塗工する（床材塗工工程）。この塗工は、基本的には、流動状態の塗床材をコンクリート１ｃの上面１ｃａに流下後に、鏝押さえをすることでなされるが、ローラーで行っても良いし、更にはスプレー塗工でも良い。そして、この塗工の際には、塗床材が塗工されるべきコンクリート１ｃの上面１ｃａは目荒らし状態にあるので、塗床材とコンクリート１ｃの上面１ｃａとは、高い接着強度で接着される。
【００２７】
なお、この塗工の直前に、コンクリート１ｃの上面１ｃａの清掃を行って上面１ｃａの埃等の異物を除去しても良く、そうすれば、塗床材とコンクリート１ｃの上面１ｃａとの接着強度をより高めることができる。
【００２８】
以上、本実施形態の構築方法の手順について説明したが、当該構築方法によれば、塗床材とコンクリート１ｃの上面１ｃａとの高い接着強度の発現に必要な上面１ｃａの目荒らしを、ショットブラスト処理によらずに、プラスチック鏝や木鏝を用いた鏝押さえで行う。よって、ショットブラスト処理に伴うコスト増や工期の長期化を有効に回避しながら、塗床材とコンクリート１ｃの上面１ｃａとが高い接着強度で接着されたコンクリート製床部１を構築可能となる。
【００２９】
なお、望ましくは、上述の乾燥養生工程と床材塗工工程との間に、コンクリート１ｃの上面１ｃａの凸部を研磨する上面研磨工程（研磨工程に相当）を追加すると良い。そして、かかる上面１ｃａの凸部の研磨によれば、上面１ｃａの目荒らし状態を概ね維持しながら、上面１ｃａの凸部の脆弱部や、清掃などで除去不能な程度に上面１ｃａの凸部に強固に付着した異物を有効に取り除くことができる。これにより、塗床材と上面１ｃａとの接着界面近傍部分の強度向上を図れ、その結果、塗床材の接着性を更に高めることができる。ちなみに、除去した脆弱部や異物は、適宜な集塵装置によって上面１ｃａから取り去られ、これにより、最終的に、上面１ｃａは、上述の清掃後と同レベルの清浄度になっている。
【００３０】
かかる研磨を行う研磨機としては、例えば床研削機Ｋ−３０（株式会社ライナックス製）や、業務用床ポリッシャーの下部の回転部に研磨紙を取り付けたもの等を例示できる。
【００３１】
ところで、上述の構築方法で構築されたコンクリート製床部１について、その塗床材層１０Ｌとコンクリート１ｃの上面１ｃａとの接着性を、試験により実際に確認しているので、以下、それについて説明する。
【００３２】
先ず試験方法について説明する。この試験は、実際の施工現場に隣接して用意された試験用敷地で行われた。
【００３３】
試験体としては、三種類を準備した。そのうちの一つは、本実施形態の構築方法を模擬した試験体である。すなわち、この試験体は、コンクリート打設工程（図３Ａ）、定規均し工程（図３Ｂ）、第１直押さえ工程（図３Ｃ）、第２直押さえ工程（図３Ｄ）、乾燥養生工程、上面研磨工程、床材塗工工程（図３Ｅ）を経て作製されている。なお、上面研磨工程では、床研削機Ｋ−３０（株式会社ライナックス製）を用いている。また、第２直押さえ工程では、木鏝を用いた手押さえで直押さえを行っている。
【００３４】
一方、残りの二種類の試験体は、それぞれ、冒頭の「発明が解決しようとする課題」のところで説明した構築方法を模擬した試験体である。すなわち、一方の試験体は、冒頭の「発明が解決しようとする課題」のところで説明した「上面１ｃａの金鏝直押さえ後に目荒らしをしない構築方法」を模擬した試験体である。つまり、この試験体は、コンクリート打設工程、定規均し工程、第１直押さえ工程、金鏝直押さえ工程、乾燥養生工程、床材塗工工程を経て作製されている。以下、これを第１比較例の試験体と言う。また、もう一方の試験体は、同「発明が解決しようとする課題」のところで説明した「ショットブラスト処理で目荒らしを行う構築方法」を模擬した試験体である。つまり、この試験体は、コンクリート打設工程、定規均し工程、第１直押さえ工程、金鏝直押さえ工程、乾燥養生工程、ショットブラスト工程、床材塗工工程を経て作製されている。以下、これを第２比較例の試験体と言う。なお、本実施形態、第１比較例、及び第２比較例の何れの試験体も、塗床材にはタフクリートＦＬを用いている。
【００３５】
そして、これら各試験体に対して、それぞれ建研式接着試験及び引き倒し試験の両者を行い、これら各試験にて、それぞれ、剥離時の荷重や歪み量等に基づいて剥離強度を評価し、また剥離面を観察して剥離形態の評価も行った。
【００３６】
図４Ａ及び図４Ｂは、建研式接着試験方法の説明図である。図４Ａは概略側面図であり、図４Ｂは概略平面図である。この試験方法では、先ず、試験体の上面たる塗床材層１０Ｌの表面１０Ｌａに、接着面が４５ｍｍ四方の鋼製の引っ張り用治具５０を接着剤で固定する。また、引っ張り用治具５０の四辺に沿って切り込みを、コンクリート１ｃには達しないように塗床材層１０Ｌのみに入れる。そして、上面１０Ｌａの法線方向に引っ張り用治具５０を引っ張り、試験体のうちで引っ張り治具５０が固定された上記４５ｍｍ四方の部分が、引っ張り用治具５０とともに剥離した時の最大荷重（Ｎ）を計測し、その最大荷重を４５ｍｍ四方の面積で除算した値を剥離強度（Ｎ／ｍｍ２）とした。  
また、その剥離面を観察し、剥離形態を、コンクリート１ｃの内部又は塗床材層１０Ｌの内部で破断剥離（所謂凝集破断）した第１剥離形態、コンクリート１ｃの上面１ｃａと塗床材層１０Ｌとの接着界面で剥離した第２剥離形態、及びコンクリート１ｃの表層部で破断剥離した第３剥離形態の三つに分類し、そして、剥離面の全面積を各剥離形態に割り振って百分率で評価した。  
そして、かかる試験を、第１比較例、第２比較例、及び本実施形態の各試験体につきそれぞれ３回ずつ行い、上記剥離強度の平均値及び上記百分率の平均値を算出した。
【００３７】
図５Ａ及び図５Ｂは、引き倒し試験方法の説明図である。図５Ａは概略側面図であり、図５Ｂは概略平面図である。この試験方法では、先ず、試験体の上面たる塗床材層１０Ｌの表面１０Ｌａに、第１平板部６０ａと第２平板部６０ｂとからなる鋼製アングル材６０を、第１平板部６０ａの片面にて接着剤で固定する。これにより、第２平板部６０ｂは、塗床材層１０Ｌの表面１０Ｌａの法線方向に沿って立設された状態になる。なお、第１平板部６０ａ及び第２平板部６０ｂの平面形状は、それぞれ２０ｍｍ×２０ｍｍの正方形及び２０ｍｍ×約８０ｍｍの長方形である。
【００３８】
次に、第１平板部６０ａの四辺に沿った切り込みを、コンクリート１ｃには達しないように塗床材層１０Ｌのみに入れる。
【００３９】
そうしたら、アングル部材６０の角部が浮き上がるように、第２平板部６０ｂに引き倒し荷重を付与する。詳しくは、第２平板部６０ｂが第１平板部６０ａ上に倒れるように、第２平板部６０ｂにおいて塗床材層１０Ｌの上面１０Ｌａから８０ｃｍだけ離れた部位を荷重付与点として、第２平板部６０ｂの片面の法線方向に平行に引き渡し荷重を付与する。そして、第２平板部６０ｂが引き倒されてアングル部材６０の角部がコンクリート１ｃから分離した際の最大引き倒し荷重（Ｎ）を計測し、この最大引き倒し荷重を２０ｍｍ×２０ｍｍの面積で除算した値を剥離強度（Ｎ／ｍｍ２）とした。
【００４０】
また、当該引き倒しによって、試験体のうちで第１平板部６０ａが固定された部分が剥離して生じた剥離面を観察し、建研式接着試験方法と同様に、その剥離形態を、コンクリート１ｃの内部又は塗床材層１０Ｌの内部で破断剥離（所謂凝集破断）した第１剥離形態、コンクリート１ｃの上面１ｃａと塗床材層１０Ｌとの接着界面で剥離した第２剥離形態、及びコンクリート１ｃの表層部で破断剥離した第３剥離形態の三つに分類し、そして、剥離面の全面積を各剥離形態に割り振って百分率で評価した。  
そして、かかる試験を、第１比較例、第２比較例、及び本実施形態の各試験体につきそれぞれ３回ずつ行い、上記剥離強度の平均値及び上記百分率の平均値を算出した。
【００４１】
図６の表１及び表２に、それぞれ、建研式接着試験結果及び引き倒し試験結果を示す。これらの試験結果を見ると、建研式接着試験及び引き倒し試験のどちらについても、本実施形態の試験体は、第２比較例のショットブラスト処理で目荒らしした試験体と同等の高い接着性を有していることがわかる。すなわち、建研式接着試験における本実施形態の試験体の剥離形態は、第２比較例たるショットブラストの試験体と同様に、第１剥離形態たる凝集破断が支配的であり、第２剥離形態たる接着界面での剥離は殆ど生じていない。また、その剥離強度にあっても、凝集破断が支配的なものではあるが、本実施形態の試験体は、ショットブラストの試験体と概ね同レベルになっている。そして、この傾向は、引き倒し試験の試験結果でも同様である。よって、本実施形態の構築方法によってもショットブラストで目荒らしした場合と同等の接着性を塗床材層１０Ｌとコンクリート１ｃの上面１ｃａとの間に発現可能であることが定量的に確認された。
【００４２】
ちなみに、図６の表１及び表２を参照すると、目荒らし処理を一切行わない第１比較例の試験体にあっては、剥離形態は第２剥離形態たる接着界面での剥離が支配的であり、また、その剥離強度も、本実施形態の試験体及び第２比較例の試験体と比べて格段に低いものであることがわかる。よって、目荒らしを行わない場合には塗床材層１０Ｌとコンクリート１ｃの上面１ｃａとの接着性が悪くなることを示す定量的裏付けが得られた。
【００４３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【００４４】
上述の実施形態では、第１直押さえ工程の直押さえを、土間プロパラ３０たる機械鏝３０で行っていたが、機械鏝３０を用いずに、金鏝等による手押さえでも良い。
【００４５】
上述の実施形態では、第２直押さえ工程の直押さえを、プラスチック鏝又は木鏝などの目荒らし鏝４５を用いた手押さえで行っていたが、何等これに限るものではない。例えば、手押さえに代えて、機械鏝（トロウェル）で行っても良い。その場合には、機械鏝がその下部に具備する水平回転する三枚の鏝には、プラスチック鏝又は木鏝などの目荒らし鏝４５が使用されるのは言うまでもない。
【００４６】
上述の実施形態では、床材層１０Ｌを形成するための床材の一例として塗床材を例示したが、何等これに限るものではない。例えば、タイル張り付けに用いる張り付けモルタルでも良い。つまり、床材層１０Ｌの上面がタイル張り仕上げされても良い。なお、タイルの概念には石板なども含まれる。
【符号の説明】
【００４７】
１  床部、１ｃ  コンクリート、１ｃａ  上面、
１０Ｌ  塗床材層（床材層）、１０Ｌａ  表面、
２０  床定規、
３０  土間プロペラ、３２  金鏝、３２ａ  押さえ面、
４０  金鏝、
４５  目荒らし鏝、４６  押さえ板、４６ａ  押さえ面、
５０  引っ張り用治具、
６０  アングル材、６０ａ  第１平板部、６０ｂ  第２平板部、
【図１】
0005923924.tif 000002
【図２】
0005923924.tif 000003
【図３】
0005923924.tif 000004
【図６】
0005923924.tif 000005
【図４】
0005923924.tif 000006
【図５】
0005923924.tif 000007